ДЕКОРАТИВНО-ОБЛИЦОВОЧНЫЙ МАТЕРИАЛ
DECORATIVE FACING MATERIAL

Изобретение относится к составам декоративно-облицовочных материалов, которые могут быть использованы в строительстве.
Известен декоративно-облицовочный материал для изготовления облицовочной плитки, содержащий, мас.%: измельченное стекло 30,0-60,0; туф или природный вулканический шлак 40,0-70,0 [1].
Задачей изобретения является снижение температуры спекания декоративно-облицовочного материала.
Технический результат достигается тем, что декоративно-облицовочный материал, включающий измельченное стекло и молотый туф, дополнительно содержит криолит и соду кальцинированную при следующем соотношений компонентов, мас.%: измельченное стекло 59,0-69,0; молотый туф 25,0-35,0; криолит 5,0-7,0; сода кальцинированная 1,0-1,5.
В таблице приведены составы декоративно-облицовочного материала.
Компоненты
Состав, мас.%:
1
2
3
Измельченное стекло
69,0
61,5
59,0
Молотый туф
25,0
30,0
35,0
Криолит
5,0
7,0
5,0
Сода кальцинированная
1,0
1,5
1,0
2
Для изготовления декоративно-облицовочного материала может быть использовано любое (тарное, листовое, сортовое и т.д.) измельченное до удельной поверхности 1500-2500 см/г стекло, имеющее температуру начала размягчения не выше 800°C.
2
2
3
2
2
3
2
2
3
2
Может быть использован туф, характеризующийся следующим химическим составом, мас.%: SiO 61,36-67,83; AlO 14,97-17,48; TiO 0,15-0,9; FeO 3,3-5,4; CaO 3,1-4,24; MgO 0,4-1,84; NaO + KO 0,88-7,5; SO 0,55-0,73; п.п.п. 0,12-3,17. Туф и криолит размалывают до получения порошкообразного продукта с удельной поверхностью 1500-2500 см/г.
Компоненты дозируют в требуемых количествах. Стекло (бой стекла), предварительно промытое от загрязнений и измельченное, смешивают с молотым туфом, криолитом и кальцинированной содой. Полученную массу увлажняют до 6-11% и прессуют из нее плиты, например, размером 150×150×15 мм, которые спекают при температуре 850-950°C.
Источник информации
1. SU 1551671, C03C 10/00, C04B 30/00, 1990.